(57)【特許請求の範囲】
【請求項１】
樹脂成形部の軸心側に軸部品を装着する筒状の軸受芯材が一体成形されると共に、前記軸受芯材が、外側に配置された相対的に肉厚状の電鋳層と内側に配置された相対的に肉薄状の無電解メッキ層とによる二重メッキ層で形成され、当該無電解メッキ層には自己潤滑性の微粒子が分散されており、前記軸受芯材は、マスター軸の要部に前記二重メッキ層を設けたインサート軸に対して前記樹脂成形部を一体的に射出成形し、当該樹脂成形部と共に前記マスター軸から分離させたものであって、前記マスター軸の外周面に適合した寸法精度の軸孔内周面を備えていることを特徴とする樹脂製軸受部品。
【請求項２】
前記軸受芯材は、前記無電解メッキ層がニッケル・リン系の金属材を用いてメッキ厚を５〜１０μｍに形成され、前記電鋳層がニッケル合金を含むニッケル又は銅合金を含む銅の金属材を用いてメッキ厚を８０〜２００μｍに形成され、
前記無電解メッキ層には、前記自己潤滑性の微粒子としてポリ四フッ化エチレンの微粒子が３０〜５０体積％の含有量で分散されたことを特徴とする、請求項１に記載の樹脂製軸受部品。
【請求項３】
前記軸受芯材から分離させたマスター軸が軸部品として一対で使用されることを特徴とする、請求項１又は２に記載した樹脂製軸受部品。
【請求項４】
非メッキ部をマスキングしたマスター軸の被メッキ部外周に、自己潤滑性の微粒子が分散された相対的に肉薄状の無電解メッキ層を形成した後、当該無電解メッキ層の外周に相対的に肉厚状の電鋳層を形成することにより、軸孔に適合する筒状の二重メッキ層が設けられたインサート軸を造る工程と、
前記インサート軸を金型内に装着して射出成形を行うことにより、前記二重メッキ層の外周に樹脂成形部が一体成形されたインサート成形品を造る工程と、
前記インサート成形品を前記金型内から取り出した後、前記二重メッキ層から前記マスター軸を分離させることにより、前記無電解メッキ層の内周面が軸部品に対する軸孔を形成する樹脂製軸受部品を造る工程と
を備えていることを特徴とした樹脂製軸受部品の製造方法。
【請求項５】
前記インサート軸を作る工程において、前記無電解メッキ層を、自己潤滑性微粒子としてポリ四フッ化エチレンの微粒子を３０〜５０体積％の含有量で分散させたニッケル・リン系の金属材を用いてメッキ厚を５〜１０μｍに形成し、前記電鋳層を、ニッケル合金を含むニッケル又は銅合金を含む銅の金属材を用いてメッキ厚を８０〜２００μｍに形成したことを特徴とする、請求項４に記載の樹脂製軸受部品の製造方法。
【請求項６】
弾性樹脂材で形成され且つ多数の挿通孔が所定間隔毎に並設されたマスク部材をスペーサ部材の上下に配置することにより、当該上下両マスク部材の間に前記スペーサ部材の厚みに相当するメッキ槽を形成し、前記マスク部材の上方に着脱可能の上方支持板を設け、前記マスク部材の下方に共通の陰極板を設け、前記陰極板に接触するとともにばねを有する接点部材を前記挿通孔の下端側に配置してなるメッキ処理装置を作成する工程を更に備え、
前記インサート軸を作る工程において、前記無電解メッキ層または前記電鋳層を形成する際、前記マスター軸を前記メッキ処理装置の挿通孔に圧入して前記非メッキ部を前記マスク部材でマスキングし、該挿通孔に圧入した各マスター軸の下端側を前記接点部材で上方へばね支弾すると共に、各マスター軸の上端側を前記上方支持板に当接させることにより、前記被メッキ部を前記メッキ槽に位置決めしたことを特徴とする、請求項４又は５に記載の樹脂製軸受部品の製造方法。
【発明の詳細な説明】
【技術分野】
【０００１】
本発明は、軸受部品の軸孔に軸部品を嵌合して、両者が相対的に回転又は摺動又は摺動回転できるように、係合支持する樹脂製軸受部品及びその製造方法に係るものであって、特に小型且つ軽量で高精密な回転又は摺動又は摺動回転を必要とする軸受部品に好適な樹脂製軸受部品とその製造方法に関する。
【背景技術】
【０００２】
この種の樹脂製軸受部品は、軽量で慣性力が小さいことや大量生産が可能であること等の理由から、歯車やカムなどを含む一般的な軸受部品から、センサーやポテンショメータ或いはアクチュエータ等の高精密部品の軸受部に至るまで幅広く利用されているが、これら高精密部品の中でも、例えば光学式情報記録再生装置で光学的ピックアップを行うレンズホルダ等における軸受部の場合には、精密な真円度及び内径寸法精度が必要であって、軸とのクリアランスを数μ以下にすることが要求されており、また負荷荷重に対する高い機械的強度と摺動性も必要である。
【０００３】
ところが、射出成形した樹脂製軸受部品をそのまま使用した場合、熱収縮や配向性などによって精密な真円度及び内径寸法精度が得られないと共に、ウエルドラインによって機械的強度が低下するので、成形品の内周面にアルミ合金製などのスリーブを装着したり、潤滑性樹脂パイプをインサートモールドしていたが、アルミ合金製などのスリーブや潤滑性樹脂パイプを使用する場合には、精密な真円度及び内径寸法精度を得るために、精密な切削加工や研磨を行う必要があり、コスト高になると共に生産性が低下するなど、解決を必要とする課題があった。
【０００４】
これらの課題を解決するために、本件出願人は先に特許文献１及び２のような樹脂製軸受部品及びその製造方法の提案を行っており、前者は軸受部品の軸孔に適合するマスター軸から成形後に分離した電鋳殻である筒状の電鋳部が、樹脂成形部の軸心にインサートモールドで一体成形されている樹脂製軸受部品とその製造方法に付いての提案であり、後者は軸受部品の軸孔に適合するマスター軸から予め分離した電鋳殻である筒状の電鋳部が、樹脂成形部の軸心にインサートモールドで一体成形されている樹脂製軸受部品とその製造方法に付いての提案である。
【特許文献１】特開２００３−５６５５２号公報
【特許文献２】特開２００３−５６５６９号公報
【０００５】
特許文献１及び２の発明による樹脂製軸受部品では、電鋳部の内周面が軸受部品の軸孔を形成するので、真円度及び内径寸法精度が高くて摺動性も良好であり、研磨などの後処理を格別に行う必要がなく、電鋳部の内周面に装着させて使用する軸部品に対するクリアランスを極小にして高精密な回転又は摺動又は摺動回転を可能にすると共に、電鋳部の外周面に対する樹脂成形部の付着力が良好であるなどの効果が期待できる。
【０００６】
特許文献１の発明による樹脂製軸受部品の製造方法では、電鋳部をマスター軸と一体で金型内に装着した状態で射出成形が行われるので、電鋳部を位置決め精度良く容易にインサートして一体成形できると共に、マスター軸を分離した電鋳殻である電鋳部の内周面が軸受部品の軸孔を形成するので、真円度及び内径寸法精度の高い樹脂製軸受部品が得られること、さらに樹脂成形品から分離したマスター軸を、電鋳軸を造る際のマスター軸として繰り返し転用すると、同じマスター軸に基づいて多数の軸受部品を造ることができるので、寸法精度のバラツキがない均質な製品が経済的に得られる効果が期待できる。
【０００７】
特許文献２の発明による樹脂製軸受部品の製造方法では、マスター軸を分離した電鋳殻である電鋳部の内周面が軸受部品の軸孔を形成するので、真円度及び内径寸法精度の高い樹脂製軸受部品が得られる。樹脂成形品から分離したマスター軸を、電鋳軸を造る際のマスター軸として繰り返し転用すると、同じマスター軸に基づいて多数の軸受部品を造ることができるので、寸法精度のバラツキがない均質な製品が経済的に得られるなどの効果が期待できる。
【発明の開示】
【発明が解決しようとする課題】
【０００８】
しかしながら、上記した特許文献１及び２の発明について本件出願人が引き続き検討を重ねた結果、さらなる改善案を見出したので改良発明として新たに提案を行うものであって、特に樹脂成形部と一体で軸受部品の軸孔を形成する筒状の軸受芯材を内外の二重メッキ層にし、軸部品に対する摺動性能及び耐摩耗性能を向上させると共に、軸受芯材のマスター軸からの分離を容易にし且つ樹脂成形部に対する転写を良好にすること、マスター軸の要部に軸受芯材となるメッキ皮膜を形成する際に、マスキング処理が寸法精度を高めた状態で容易且つ確実にできること、などを主たる目的とするものである。
【課題を解決するための手段】
【０００９】
本発明の樹脂製軸受部品は、樹脂成形部の軸心側に軸部品を装着する筒状の軸受芯材が一体成形さると共に、前記軸受芯材が、外側に配置された相対的に肉厚状の電鋳層と内側に配置された相対的に肉薄状の無電解メッキ層とによる二重メッキ層で形成され、当該無電解メッキ層には自己潤滑性の微粒子が分散されており、前記軸受芯材は、マスター軸の要部に前記二重メッキ層を設けたインサート軸に対して前記樹脂成形部を一体的に射出成形した後に、当該樹脂成形部と共に前記マスター軸から分離させたものであって、前記マスター軸の外周面に適合した寸法精度の軸孔内周面を備えるものである。（請求項１）
【００１０】
前記軸受芯材は、前記無電解メッキ層がニッケル・リン系の金属材を用いてメッキ厚を５〜１０μｍに形成され、前記電鋳層がニッケル合金を含むニッケル又は銅合金を含む銅の金属材を用いてメッキ厚を８０〜２００μｍに形成され、前記無電解メッキ層には、前記自己潤滑性微粒子としてポリ四フッ化エチレンの微粒子が３０〜５０体積％の含有量で分散された形態を採ることができる。（請求項２）
【００１１】
前記軸受芯材から分離させたマスター軸が軸部品として一対で使用される形態を採ることができる。（請求項３）
【００１２】
本発明の樹脂製軸受部品の製造方法は、非メッキ部をマスキングしたマスター軸の被メッキ部外周に相対的に肉薄状の無電解メッキ層を形成した後、当該無電解メッキ層の外周に相対的に肉厚状の電鋳層を形成することにより、軸孔に適合する筒状の二重メッキ層が設けられたインサート軸を造る工程と、前記インサート軸を金型内に装着して射出成形を行うことにより、前記二重メッキ層の外周に樹脂成形部が一体成形されたインサート成形品を造る工程と、前記インサート成形品を前記金型内から取り出した後、前記二重メッキ層から前記マスター軸を分離させることにより、前記無電解メッキ層の内周面が軸部品に対する軸孔を形成する樹脂製軸受部品を造る工程とを備えている。（請求項４）
【００１３】
前記インサート軸を作る工程において、前記無電解メッキ層を、自己潤滑性微粒子としてポリ四フッ化エチレンの微粒子を３０〜５０体積％の含有量で分散させたニッケル・リン系の金属材を用いてメッキ厚を５〜１０μｍに形成し、前記電鋳層を、ニッケル合金を含むニッケル又は銅合金を含む銅の金属材を用いてメッキ厚を８０〜２００μｍに形成する形態を採ることができる。（請求項５）
【００１４】
弾性樹脂材で形成され且つ多数の挿通孔が所定間隔毎に並設されたマスク部材をスペーサ部材の上下に配置することにより、当該上下両マスク部材の間に前記スペーサ部材の厚みに相当するメッキ槽を形成し、前記マスク部材の上方に着脱可能の上方支持板を設け、前記マスク部材の下方に共通の陰極板を設け、前記陰極板に接触するとともにばねを有する接点部材を前記挿通孔の下端側に配置してなるメッキ処理装置を作成する工程を更に備え、前記インサート軸を作る工程において、前記無電解メッキ層または前記電鋳層を形成する際、前記マスター軸を前記メッキ処理装置の挿通孔に圧入して前記非メッキ部を前記マスク部材でマスキングし、該挿通孔に圧入した各マスター軸の下端側を前記接点部材で上方へばね支弾すると共に、各マスター軸の上端側を前記上方支持板に当接させることにより、被メッキ部を前記メッキ槽に位置決めした。（請求項６）
【発明の効果】
【００１５】
本発明による樹脂製軸受部品では、二重メッキ皮膜が筒状の軸受芯材として樹脂成形部を補強し、二重メッキ皮膜の無電解メッキ層で形成される軸孔はマスター軸の外周面に適合した真円度及び寸法精度が高いものであると共に、無電解メッキ層は自己潤滑性を備えているので、軸孔に装着して使用される軸部品との摺動性及び耐摩耗性を向上することができる。
【００１６】
また、軸受芯材は内側の無電解メッキ層をポリ四フッ化エチレンの微粒子を分散させたニッケル・リン系の金属材を用いることによって、摺動性及び耐摩耗性を付与することができると共に、特に外側の電鋳層が非磁性を必要としない場合にはニッケル・リン系の金属材で形成して剛性を付与することができ、非磁性を必要とする場合には銅又は銅合金を使用することによって導電性を付与することができる。
【００１７】
さらに、軸受芯材の軸孔内に転写後に分離させたマスター軸を軸部品として一対で使用する形態を採ると、軸受部品と軸部品の相対的な寸法精度が一段と向上する。
【００１８】
本発明による樹脂製軸受部品の製造方法では、マスター軸の要部に二重メッキ層を設けたインサート軸を金型内に装着して樹脂成形部の射出成形が行われ、二重メッキ層の内周側すなわち無電解メッキ層が樹脂成形部に転写されると共に、二重メッキ層の外周側すなわち電鋳層に樹脂成形部が一体接合され、この二重メッキ層は無電解メッキ層からマスター軸を分離させることによって、無電解メッキ層の内周面が軸部品に対する軸孔を形成する軸受芯材となる。
【００１９】
従って、二重メッキ皮膜が筒状の軸受芯材として樹脂成形部を補強し、二重メッキ皮膜の無電解メッキ層で形成される軸孔はマスター軸の外周面に適合した真円度及び寸法精度が高いものであると共に、無電解メッキ層は自己潤滑性を備えているので、軸孔に装着して使用される軸部品との摺動性及び耐摩耗性を向上することができる樹脂製軸受部品を、容易且つ安価に大量生産することが可能である。
【００２０】
特に、射出成型時に軸心方向へ成形圧力が印加された際及び、射出成型後における成形樹脂材の熱収縮に対しては、マスター軸によって二重メッキ皮膜３内外径は保形されるので、樹脂製軸受部品は高い真円度及び寸法精度を得ることができると共に、樹脂成形部の内周面と二重メッキ皮膜の外周面すなわち外側の電鋳層との間を、強固な接合状態で連結することができる。
【００２１】
また、マスター軸の外周面は滑面性であって、二重メッキ皮膜の内周面すなわち内側の無電解メッキ層は自己潤滑性を備えており、電鋳層は電鋳メッキの特性として軸心から外側へ引っ張り応力が作用するが、無電解メッキ層を肉薄状にして電鋳層と一体に引っ張り応力が作用するので、マスター軸と無電解メッキ層との間を容易に離型させて、二重メッキ皮膜を樹脂成形部に転写させることができる。
【００２２】
前記インサート軸は、二重メッキ皮膜について要旨の範囲内で各種の実施形態を採り得るが、無電解メッキ層にはポリ四フッ化エチレンの微粒子を分散させたニッケル・リン系の金属材を用いると共に、電鋳層にはニッケル合金を含むニッケル又は銅合金を含む銅の金属材を用いた電解メッキとすることが望ましく、特に自己潤滑性微粒子であるポリ四フッ化エチレンの微粒子の含有量を３０〜５０体積％と多くすることによって、通常の場合におけるメッキでは剥離しないようにするところを、マスター軸との間を分離し易くすることができる。
【００２３】
さらに、メッキ処理装置はマスター軸又は既に無電解メッキ層が設けられた多数のマスター軸を、各マスク部材の挿通孔に圧入状態で挿通させるだけで被メッキ部の位置決めを精度良く行うことができると共に、非メッキ部に対するマスキング処理を確実に行うことが可能である。
【実施例】
【００２４】
本発明の樹脂製軸受部品とその製造方法について、本発明を適用した好適な実施形態を示す添付図面に基づいて詳細に説明すると、図１〜３で示すようにマスター軸１の非メッキ部２をマスキング処理した状態で要部である被メッキ部に二重メッキ皮膜３（３Ａ，３Ｂ）を施し、マスター軸１の要部に筒状の二重メッキ皮膜３を被着させたインサート軸４を造るが、マスター軸１は後述するように軸部品として樹脂製軸受部品１９と一対で活用する場合もあり、二重メッキ皮膜３は後述するように転写によって樹脂成形部と一体化させ、軸部品に対する筒状の軸受芯材となる。
【００２５】
マスター軸１は、無電解メッキ及び電鋳が容易且つ良好にメッキできる材質であること、インサート成形時に二重メッキ皮膜３を軸受芯材として樹脂成形部側へ転写した際に、マスター軸１の外周面によって樹脂製軸受部品の軸心孔が確定されるので、マスター軸１は高い真円度及び内径寸法精度が得られる材質であること、また樹脂成形部を一体に射出成形する際の高温に耐えて変質及び変形しないこと、樹脂成形部側へ転写する際に二重メッキ皮膜３が容易且つ滑面状態で分離できること、などの性能が要求される。
【００２６】
さらに、マスター軸１は二重メッキ皮膜３を軸受芯材として樹脂成形部側へ転写した後に、高精密なモータの回転軸その他の回転又は摺動又は摺動回転を必要とする軸受部品の軸部品として、二重メッキ皮膜３による軸受芯材内に挿通された状態で使用される場合もあるので、軸部品として必要な剛性などの機械的強度が大きくて摺動性も良く、耐熱性や耐薬品性にも優れた材質であることなども要求される。
【００２７】
そこで、これらの要件を満足し得るマスター軸１の材質として、この実施形態では焼き入れ処理を施したステンレス鋼をストレートの円柱状に形成した中実軸を使用しており、特にステンレス鋼のなかでもＳＵＳ４２０Ｊなどの使用が望ましいが、ステンレス鋼に限定されず同等の性能を有する他の硬質金属材（例えば、ニッケルクロム鋼その他のニッケル合金やクロム合金など）や、セラミックの表面に硬質金属被膜を施したものなどの使用も可能である。
【００２８】
また、マスター軸１の形状は中実軸だけではなく中空軸や中空部に樹脂材を充填した中実軸の形態を採ることも可能であると共に、樹脂製軸受部品が摺動軸の場合には、横断面が一定ならば多角形状その他の非円形状の形態もあり、更に樹脂製軸受部品の用途によっては、軸の全長に渡って一定の横断面形状ではない形態を採ることも可能であって、要旨の範囲内で各種の変形を採り得る。
【００２９】
特に、中空部に樹脂材を充填した中実軸の形態を採る場合には、インサート軸４を用いて射出成形を行う際に中空部にも樹脂材を充填して樹脂成形部と同時成形を行うことも可能であり、この充填した樹脂材によって中空軸を補強することができると共に、セラミック製などのように絶縁性の中空軸の場合には、樹脂材中に例えばカーボンブラックやカーボンナノチューブなどの導電性を有する微粒子や粉末を分散状に混在させることによって、導電性を付与することも可能である。
【００３０】
次に、二重メッキ皮膜３は内側の無電解メッキ層３Ａと外側の電鋳層３Ｂで形成されているが、内側の無電解メッキ層３Ａは樹脂製軸受部品にした際に筒状の軸受芯材として、軸部品の摺動面になるので摺動性能及び耐摩耗性能が必要であると共に、インサート成形して樹脂成形部に二重メッキ皮膜３を転写した際に、マスター軸１との分離面になるので離型性が要求されるので、これらの要件に適合するように自己潤滑性を備えた微粒子又は粉体を分散させた金属材よる無電解金属メッキ層で形成することが望ましい。
【００３１】
そこで、これらの要件を満足し得る無電解メッキ層３Ａとして、例えばポリ四フッ化エチレン（ＰＴＦＥ）などのフッ素樹脂や窒化ボロンなどの自己潤滑性を備えた微粒子と、必要に応じて導電性も備えたカーボンブラックやカーボンナノチューブなどの微粒子を分散状に析出させたニッケル・リン系の無電解メッキ層で形成することが望ましく、これらの自己潤滑性微粒子の含有量は例えば３０〜５０体積％に設定すると共に、被膜の厚さは５〜１０μｍの範囲内で所望に設定する薄肉状に形成されている。
【００３２】
また、外側の電鋳層３Ｂはインサート成形によって樹脂成形部に転写されて一体化され、樹脂製軸受部品にした際に樹脂成形部を補強すると共に、成形時及び成形後における軸孔の真円度を保持し、樹脂成形部及び無電解メッキ層３Ａとの密着が良好で耐剥離性に優れていることなどが要求されるので、これらの要件に適合するようにニッケルその他の金属材よる電解金属メッキ層で形成することが望ましい。
【００３３】
そこで、これらの要件を満足し得る電鋳層３Ｂとして、非磁性を必要としない場合には例えば剛性のあるニッケル・リン系の金属材による電解メッキ層で形成することが望ましく、また非磁性を必要とする場合は例えば導電性のある銅又は銅合金などの使用が望ましく、メッキ厚は樹脂製軸受部品のサイズや用途などの要件によって異なるが、例えば８０〜２００μｍの範囲内で所望に設定する厚肉状に形成されている。
【００３４】
次に、非メッキ部２に対するマスキング処理は、従来技術の場合と同様にレジスト処理や絶縁材入りインクをシルク印刷する形態を採ることも可能ではあるが、本発明が実施対象とする小型で高精密な樹脂製軸受部品の場合には、高い寸法精度でメッキを施す領域を設定する必要があると共に、特に二重層のメッキ処理をしかも大量に行う必要があるので、図４で示すようなメッキ処理装置５を使用することができる。
【００３５】
メッキ処理装置５は、スペーサ部材６の上下に上側マスク部材７と下側マスク部材８を配置させ、各マスク部材７，８の間にはスペーサ部材６の厚みに相当するメッキ槽９が形成され、各マスク部材７，８は耐熱性及び耐薬品性を備え且つ柔軟性を備えた例えばフッ素樹脂やシリコーン樹脂などの弾性樹脂材で形成すると共に、マスター軸１を装着する多数の挿通孔７ａ，８ａが所定間隔毎に並設されており、挿通孔７ａ，８ａはマスター軸１が圧入状態で挿通されるように僅か小径にしている。
【００３６】
また、下側マスク部材８の下方には下方支持板１０を設けると共に、下方支持板１０上には銅板などで形成した陰極板１１を設け、挿通孔８ａ内に装着した各接点部材１２の下端側をそれぞれ陰極板１１に当接させ、各接点部材１２の上端側は各マスター軸１の下端側に当接させ、各マスター軸１の上端側は上側マスク部材７の上方に設けた上方支持板１３にそれぞれ当接させ、上方支持板１３は連結ボルト１４を介してスペーサ部材６と着脱可能に連結されている。
【００３７】
接点部材１２は、挿通孔８ａ内へ圧入状態で挿通する筒状のケース内にコイルばねと、このコイルばねによって上方及び下方へばね支弾される上下の各接点片を収容させ、各マスター軸１の下端側と陰極板１１との間に装着することによって、各マスター軸１の要部である被メッキ部をメッキ槽９の位置に位置決めすると共に、挿通孔７ａ，８ａに圧入された各マスター軸１の非メッキ部２は各マスク部材７，８によってマスキングされる。
【００３８】
メッキ処理は、メッキ処理装置５に図４のように多数（図面上では３本のみ）のマスター軸１を装着させると共に、メッキ槽９に注入したメッキ液を流動させて行われるが、第一次メッキ処理である無電解メッキの場合には陰極板１１を介しての通電は行わず、第二次メッキ処理である電鋳の場合には電解メッキ液に浸漬した陽極と陰極板１１との間に通電を行い、マスター軸１の被メッキ部に二重メッキ皮膜３（３Ａ，３Ｂ）を施し、インサート軸４を造ることができる。
【００３９】
なお、マスター軸１を交換する際にはボルト１４を緩めて上方支持板１３取り外し、図示しないチャッキング手段を用いてメッキ処理済みのインサート軸４を引き抜いた後に、新たなマスター軸１を挿入して同様のメッキ処理を行うが、メッキ処理装置５は無電解メッキの場合と電鋳の場合を共用しても良いし、図４と同様の構造で陰極板１１が有るものと無いものの２種類を用いて個別に行うこともできる。
【００４０】
このメッキ処理装置５は、マスター軸１又は既に無電解メッキ層３Ａが設けられた多数のマスター軸１を、各マスク部材７，８の挿通孔７ａ，８ａに圧入状態で挿通させるだけで被メッキ部の位置決めを精度良く行うことができると共に、非メッキ部２に対するマスキング処理を確実に行うことが可能である。
【００４１】
次に、図５で示すように上型１５と下型１６とを備えた射出成形金型のキャビティ１７内に、コアロッドの代わりにインサート軸４をインサートさせた状態にし、例えば３点のピンポイントゲート又はリングゲート（図示を省略）を介して成形樹脂材を注入し、インサート軸４と一体に樹脂成形部１８を射出成形するが、樹脂成形部１８の形状はキャビティ１７を所望形状に適合させることによって、任意に設定することができる。
【００４２】
成形樹脂材は、機械的強度や寸法安定性などに優れているので液晶ポリマー（ＬＣＰ）の使用が望ましいか、液晶ポリマーの他にもポリフェニレンサルファイド（ＰＰＳ）樹脂、ポリアセタール樹脂やポリアミド樹脂などの結晶性ポリマー或いは、これら以外でも同様の機能を発揮する高機能樹脂材を使用することが可能であり、これらの樹脂材には必要に応じて繊維強化剤や潤滑剤となる添加剤を加えても良い。
【００４３】
このインサート成形によって、図６で示すようにインサート軸４と樹脂成形部１８が一体の樹脂製軸受部品１９となるが、この樹脂製軸受部品１９は射出成形中にインサート軸４の被メッキ部に被着されている二重メッキ皮膜３は、外側の電鋳層３Ｂが射出成形された樹脂成形部１８の内周面に密着して転写され、この二重メッキ皮膜３が転写されると共に、樹脂成形部１８の成形後における熱収縮の影響をなくすために、軸心にマスター軸１を装着した状態で射出成形金型から取り出される。
【００４４】
この樹脂製軸受部品１９は、二重メッキ皮膜３の内側に設けた無電解メッキ層３Ａの内周面が、マスター軸１から分離し易い状態になっていると共に、二重メッキ皮膜３の外側に設けた電鋳層３Ｂの外周面が、樹脂成形部１８と密着状態で接合されているので、マスター軸１に対して軸方向に打撃を加えると、マスター軸１の外周面から二重メッキ皮膜３から容易に分離した状態になる。
【００４５】
これにより、樹脂成形部１８の軸心に転写された二重メッキ皮膜３による軸受芯材が一体形成された樹脂製軸受部品１９と、インサート軸４から二重メッキ皮膜３が分離されたマスター軸１とに区分されるので、図７および８に示すように、マスター軸１を取り外した状態にして軸孔２０に別の軸を装着して使用したり、マスター軸１を取り外さずにそのまま軸部品として使用することができる。
【００４６】
特に、射出成型時に軸心方向へ成形圧力が印加された際及び、射出成型後における成形樹脂材の熱収縮に対しては、マスター軸１によって二重メッキ皮膜３の内外径は保形されるので、樹脂製軸受部品１９は高い真円度及び寸法精度を得ることができると共に、樹脂成形部１８の内周面と二重メッキ皮膜３の外周面すなわち外側の電鋳層３Ｂとの間を、強固な接合状態で連結することができる。
【００４７】
また、マスター軸１の外周面は滑面性であって、二重メッキ皮膜３の内周面すなわち内側の無電解メッキ層３Ａは自己潤滑性を備えており、しかもメッキは通常は剥離しないようにするところを、ポリ四フッ化エチレン（ＰＴＦＥ）などの自己潤滑性微粒子の含有量を多くして離型性を向上させていること、電鋳層３Ｂは電鋳メッキの特性として軸心から外側へ引っ張り応力が作用するが、無電解メッキ層３Ａを肉薄状にして電鋳層３Ｂと一体に引っ張り応力が作用するので、マスター軸１と無電解メッキ層３Ａとの間を容易に離型させて、二重メッキ皮膜３を樹脂成形部１８に転写させることができる。
【００４８】
この樹脂製軸受部品１９は、二重メッキ皮膜３が筒状の軸受芯材として樹脂成形部１８を補強し、二重メッキ皮膜３の無電解メッキ層３Ａで形成される軸孔２０はマスター軸１の外周面に適合した真円度及び寸法精度が高いものであると共に、無電解メッキ層３Ａは自己潤滑性を備えているので、軸孔２０に装着して使用される軸部品との摺動性及び耐摩耗性を向上させることができる。
【００４９】
マスター軸１は、分離させた状態で軸孔２０から引き抜かずに樹脂製軸受部品１９の軸部品としてそのまま一対で使用することが可能であり、この場合には軸孔とのクリアランスがより小さい軸及び軸受け部品となるが、樹脂製軸受部品１９から引き抜いて別の軸を軸部品を装着して使用する形態を採ることもでき、この場合は引き抜いたマスター軸１はインサート軸４の製造に繰り返し使用が可能である。
【図面の簡単な説明】
【００５０】
【図１】本発明を適用した樹脂製軸受部品の製造方法に使用するマスター軸の正面図。
【図２】図１のマスター軸に二重メッキ皮膜を施して製造したインサート軸の正面図。
【図３】図２のIII−III線に沿った断面図。
【図４】図１のマスター軸に二重メッキ皮膜を施すメッキ処理装置の要部縦断面図。
【図５】図２のインサート軸を用いて樹脂成形部を射出成形する模式的な要部縦断面図。
【図６】図５のインサート成形で樹脂成形部を一体化させた樹脂製軸受部品の縦断面図。
【図７】図６の樹脂製軸受部品からマスター軸を分離した分離工程の縦断面図。
【図８】図７のVIII−VIII線に沿った断面図。
【符号の説明】
【００５１】
１  マスター軸
２  非メッキ部（マスキング）
３  二重メッキ皮膜（軸受芯材） 
３Ａ  無電解メッキ層
３Ｂ  電鋳層（電解メッキ層）
４  インサート軸
５  メッキ処理装置
６  スペーサ部材
７  上側マスク部材
８  下側マスク部材
９  メッキ槽
１０  下方支持板
１１  陰極板
１２  接点部材
１３  上方支持板
１４  連結ボルト
１５  上型
１６  下型
１７  キャビティ
１８  樹脂成形部
１９  樹脂製軸受部品
２０  軸孔
【図１】
0004511317.tif 000002
【図２】
0004511317.tif 000003
【図３】
0004511317.tif 000004
【図４】
0004511317.tif 000005
【図５】
0004511317.tif 000006
【図６】
0004511317.tif 000007
【図７】
0004511317.tif 000008
【図８】
0004511317.tif 000009